(57)【要約】本発明は、電磁波遮蔽フィルム用粘着組成物およびこれを使用した電磁波遮蔽フィルターに関し、より詳しくは、ａ）ｉ）炭素数１〜１２であるアルキル基を有する（メタ）アクリル酸エステル単量体およびｉｉ）水酸基を有するビニル系単量体のアクリル系共重合体；ならびにｂ）多官能性イソシアネート架橋剤からなる電磁波遮蔽フィルム用粘着組成物に関する。本発明の電磁波遮蔽フィルターは、酸性基を有しないアクリル系粘着組成物で透明化されて銅の酸化が抑制されるので、耐久性が優れている。【特許請求の範囲】
【請求項１】
１〜９５％の架橋密度を有する電磁波遮蔽フィルム用アクリル系粘着組成物であって、
ａ）ｉ）炭素数１〜１２であるアルキル基を有する（メタ）アクリル酸エステル単量体およびｉｉ）水酸基を有するビニル系単量体のアクリル系共重合体；ならびに
ｂ）多官能性イソシアネート架橋剤
を含む電磁波遮蔽フィルム用アクリル系粘着組成物。
【請求項２】
請求項１記載の電磁波遮蔽フィルム用アクリル系粘着組成物であって、
ａ）ｉ）炭素数１〜１２であるアルキル基を有する（メタ）アクリル酸エステル単量体９０〜９９．９重量部と、ｉｉ）水酸基を有するビニル系単量体０．１〜１０重量部のアクリル系共重合体１００重量部；ならびに
ｂ）多官能性イソシアネート架橋剤０．０１〜１０重量部
を含む請求項１記載の電磁波遮蔽フィルム用アクリル系粘着組成物。
【請求項３】
前記炭素数１〜１２であるアルキル基を有する（メタ）アクリル酸エステル単量体が、ブチル（メタ）アクリレート、２−エチルヘキシル（メタ）アクリレート、エチル（メタ）アクリレート、メチル（メタ）アクリレート、ｎ−プロピル（メタ）アクリレート、イソプロピル（メタ）アクリレート、ｔ−ブチル（メタ）アクリレート、ペンチル（メタ）アクリレート、ｎ−オクチル（メタ）アクリレートおよびイソノニル（メタ）アクリレートからなる群より１種以上選択される請求項１記載の電磁波遮蔽フィルム用アクリル系粘着組成物。
【請求項４】
前記水酸基を有するビニル系単量体が、２−ヒドロキシエチル（メタ）アクリレート、２−ヒドロキシプロピル（メタ）アクリレート、２−ヒドロキシエチレングリコール（メタ）アクリレートおよび２−ヒドロキシプロピレングリコール（メタ）アクリレートからなる群より１種以上選択される請求項１記載の電磁波遮蔽フィルム用アクリル系粘着組成物。
【請求項５】
前記水酸基を有するビニル系単量体が、前記多官能性イソシアネート架橋剤のイソシアネート基と反応して部分架橋構造を形成する、請求項１記載の電磁波遮蔽フィルム用アクリル系粘着組成物。
【請求項６】
前記多官能性イソシアネート架橋剤が、トリレンジイソシアネート、ジフェニルメタンジイソシアネート、ヘキサメチレンジイソシアネートおよびトリレンジイソシアネートのトリメチロールプロパン付加物からなる群より１種以上選択される請求項１記載の電磁波遮蔽フィルム用アクリル系粘着組成物。
【請求項７】
近赤外線吸収剤、エポキシ樹脂、硬化剤、シランカップリング剤、可塑剤、紫外線安定剤、酸化防止剤、染料、補強剤および充填剤からなる群より１種以上選択される添加剤をさらに含む請求項１記載の電磁波遮蔽フィルム用アクリル系粘着組成物。
【請求項８】
前記アクリル系共重合体が、溶液重合法、光重合法、バルク重合法、懸濁重合法またはエマルジョン重合法により製造される請求項１記載の電磁波遮蔽フィルム用アクリル系粘着組成物。
【請求項９】
請求項１、２、３、４、５、６、７または８記載のアクリル系粘着組成物を使用して透明化されたプラズマディスプレイパネル用電磁波遮蔽フィルター。
【発明の詳細な説明】
【技術分野】
【０００１】
本発明は、電磁波遮蔽フィルム用粘着組成物およびそれを使用した電磁波遮蔽フィルターに関し、とくに、粘着剤が酸性基を含まないので、銅の酸化が防止され、それにより耐久性に優れた絶縁性を有する電磁波遮蔽フィルム用粘着組成物およびそれを使用した電磁波遮蔽フィルターに関する。
【背景技術】
【０００２】
最近、デジタルテレビをはじめ高品位／大画面テレビに対する期待が高まっているのに伴い、陰極線管（ＣＲＴ）、液晶ディスプレイ（ＬＣＤ）およびプラズマディスプレイ（ＰＤＰ）などの分野別に活発な開発が進められている。
【０００３】
既存のテレビのディスプレイとして広く用いられている陰極線管は、解像度および画質は優れているが、画面の大きさによって長さおよび重量が大きくなる短所があるため、４０インチ以上の大画面には適していない。
【０００４】
また、液晶ディスプレイは、消費電力が少なく、駆動電圧も優れている長所があるが、大画面を製作するには技術上の難点を有しており、視野角の限界を有するという短所がある。
【０００５】
一方、プラズマディスプレイパネルの場合には大画面を実現することができ、すでに６０インチ程度の製品も開発されている。プラズマディスプレイパネル素子は、下板上に区画された隔壁を形成した後、隔壁の溝に赤色、緑色および青色の蛍光体層を形成し、前記下板の電極と上板の電極とが対向する状態に平行に配置できるように上板を重ねて、放電ガスを封入して形成する。気体を放電する時に発生するプラズマから放射される光を使用して映像を提供する方式で放電されるプラズマは、微細な隔壁によって隔離されて単位セルを構成する。
【０００６】
前記プラズマディスプレイパネル素子は、駆動方式によって大きく直流型（ＤＣ）と交流型（ＡＣ）とに分類され、直流型の場合には電極が放電空間に露出されるのに対して、交流型の場合には電極上に誘電体ガラス層が形成されている。
【０００７】
図１を参照すれば、一般的なプラズマディスプレイパネルの構造は、ケース１１、ケース１１の上部を覆うカバー１５、ケース１１内に収容される駆動回路基板１２、パネル組立体１３および電磁波遮蔽フィルター１４からなる。電磁波遮蔽フィルター１４は、ガラス基板上に導電性に優れた材料で形成された導電膜が備えられ、これはカバー１５を通じてケース１１に接地される。つまり、パネル組立体１３から発生した電磁波が使用者に到達する前に、電磁波遮蔽フィルター１４の導電膜を通じてカバー１５とケース１１に接地させる。このために、電磁波遮蔽フィルター１４の導電膜はカバー１５およびケース１１に電気的に連結されている。
【０００８】
前記電磁波遮蔽フィルターは電磁波遮蔽機能以外に、近赤外線遮蔽、強化ガラスの使用による外部衝撃からのパネル保護、色補正層を通じた色鮮明度の向上、反射防止およびコントラスト向上の役割をする。
【０００９】
電磁波遮蔽フィルターフィルムの製造方法において、プラズマディスプレイパネルの開発初期には、工業用水準であるクラスＡ（表面抵抗＜２．５Ω／□）を満足するＡｇ多重蒸着フィルムなど、透明導電膜を使用する方式が広く用いられたが、最近はプラズマディスプレイパネルの家庭用需要が急増するに伴って、クラスＢ（表面抵抗＜１．５Ω／□）を満足させる銅エッチングメッシュや、ポリエステル繊維に銅やニッケルが無電解メッキでコーティングされた導電性繊維メッシュを使用した方式が広く用いられている。
【００１０】
メッシュタイプの電磁波遮蔽フィルムは、一般にポリエチレンテレフタレート基材に厚さ１０μｍ程度の銅箔を透明接着剤を使用して接着し、ピッチ３００μｍ、線幅１０μｍ程度にエッチングして製造される。
【００１１】
この電磁波遮蔽フィルムが反射防止フィルムなどの機能性フィルムと合着されると、高さ１０μｍ程度の銅箔メッシュにより二つのフィルムの間に孔隙が形成され、空気層と高分子層との間の屈折率差によって、プラズマディスプレイパネルから放出される光が散乱現象を起こし、視認性を低下させる。そこで、透明化という工程を経て孔隙を除去しなければならない。
【００１２】
透明化は、ホットメルト樹脂を使用する方法（特公平９−２５８３７８号公報）、粘着剤を使用する方法、流動性樹脂を満たす方法（米国特許第６，１９７，４０８号明細書）などが開発されたが、最も簡便であり広く用いられる方法は、別途の追加工程なしでラミネートだけで圧力を加えて透明化する粘着剤を使用する方法である。粘着剤を使用して透明化する場合、粘着剤の成分によって電磁波遮蔽フィルターの耐久性が大きく違ってくる。
【００１３】
一般的に、粘着剤としてはゴム系、アクリル系、シリコン系などが広く用いられ、この中でアクリル系粘着剤が、様々な溶融特性により高機能粘着組成物の製造に最も広く用いられている。一般的なアクリル系粘着剤は、主に常温で軽い圧力を加えれば優れた粘着特性を示すが、これは、粘着剤を構成するポリマー分子が流動特性を有していて、圧力に敏感に作用して接着するからである。
【００１４】
電磁波遮蔽フィルターは、各機能性フィルムが合わせられて高鮮明、高画質の色を実現するが、使用中にフィルターが変色すると高鮮明、高画質の色は実現できなくなるため、耐久性テストの前後に透過率および色に変化があってはならない。とくに、高温多湿条件で、各機能性フィルムの中の電磁波遮蔽フィルムの銅メッシュ部分の酸化による色変化が深刻な問題となっている。
【００１５】
粘着剤の耐久性問題は粘着剤単独には発生せず、銅メッシュと接触した部分でのみ生じる問題である。銅は中性状態では赤色を帯びるが、酸化してＣｕ2+になると青色を帯びる。そこで、透明化された部分の粘着剤の変色の原因は銅の酸化である。
【００１６】
広く用いられるアクリル系粘着組成物において、粘着剤を架橋させるために多様な官能基を使用しているが、とくに、酸性基（−ＣＯＯＨ）が含まれている単量体を用いる場合、高温多湿条件で酸性基（−ＣＯＯＨ）によって銅が酸化して電磁波遮蔽フィルムが青色を帯び、電磁波遮蔽フィルター全体の色が変わって色鮮明度が低下する。
【発明の開示】
【発明が解決しようとする課題】
【００１７】
本発明の目的は、銅の酸化が防止できて耐久性に優れた電磁波遮蔽フィルム用粘着組成物、およびこれを使用した電磁波遮蔽フィルターを提供することにある。
【課題を解決するための手段】
【００１８】
前記目的を達成するために、本発明は、電磁波遮蔽フィルム用アクリル系粘着組成物であって、
ａ）ｉ）炭素数１〜１２であるアルキル基を有する（メタ）アクリル酸エステル単量体およびｉｉ）水酸基を有するビニル系単量体のアクリル系共重合体；ならびに
ｂ）多官能性イソシアネート架橋剤
を含む電磁波遮蔽フィルム用アクリル系粘着組成物を提供する。
【００１９】
本発明はまた、前記電磁波遮蔽フィルム用アクリル系粘着組成物を使用したプラズマディスプレイパネル用電磁波遮蔽フィルターを提供する。
【発明の効果】
【００２０】
本発明の電磁波遮蔽フィルターは、酸性基を有さないアクリル系粘着組成物で透明化されて銅の酸化が抑制されるので、耐久性が優れており、電磁波遮蔽フィルターの変色を防ぐことができる。
【００２１】
本発明のプラズマディスプレイパネル電磁波遮蔽フィルターは、粘着組成物において、酸性基を有さず、水酸基を有するビニル系単量体を用いるので銅の酸化を防止することができ、高温や多湿条件でも電磁波遮蔽フィルターの透過率変化が少ないので、耐久性が優れている。
【発明を実施するための最良の形態】
【００２２】
以下、図面を参照して本発明を詳細に説明する。
【００２３】
図２ａのように、電磁波遮蔽フィルムの透明化前の電磁波遮蔽フィルムは、上から順に銅箔２３／黒画面２４／接着剤２５／透明基材２６が積層されている。電磁波遮蔽フィルムは、反射防止フィルムなどの透明基材２１を銅箔２３に接着することによって空気層が形成され、この空気層と高分子フィルムで製造されている透明基材２１の屈折率の差により、プラズマディスプレイパネルから出る光が散乱し、視認性が低下する。
【００２４】
したがって、図２ｂに示されているように、架橋剤を使用したりＵＶまたはＥＢを使用して粘着組成物を架橋させて空気層を除去する。このように空気層を除去する工程を透明化という。
【００２５】
本発明に用いられた電磁波遮蔽フィルム用粘着組成物において、架橋密度や分子量があまりにも低くて粘着剤の弾性率が低いと、高温状態で層間に起泡が発生して散乱体を形成するようになり、弾性率があまりにも大きい粘着剤を長期間用いると、過度な架橋反応によって層間剥離現象が発生する。また、粘着剤の粘弾性特性は、主に高分子鎖の分子量、分子量分布または分子構造の存在量に依存し、とくに分子量によって決定されるので、本発明に用いられるアクリル系高分子の分子量は３０万〜２００万であるのが好ましく、これは通常のラジカル共重合過程を経て製造することができる。
【００２６】
より詳しくは、電磁波遮蔽フィルム用アクリル系粘着組成物であって、
ａ）ｉ）炭素数１〜１２であるアルキル基を有する（メタ）アクリル酸エステル単量体９０〜９９．９重量部と、ｉｉ）水酸基を有するビニル系単量体０．１〜１０重量部のアクリル系共重合体１００重量部；ならびに
ｂ）多官能性イソシアネート架橋剤０．０１〜１０重量部
を含む電磁波遮蔽フィルム用アクリル系粘着組成物が好ましい。
【００２７】
前記炭素数１〜１２であるアルキル基を有する（メタ）アクリル酸エステル単量体は、前記アクリル系共重合体１００重量部に対して、９４〜９９．９重量部含まれるのがより好ましい。その含有量が９０重量部未満であると、初期粘着特性の低下および値段の上昇という問題がある。
【００２８】
前記炭素数１〜１２のアルキル基を有する（メタ）アクリル酸エステル単量体としては、炭素数が１〜１２、好ましくは炭素数が２〜８であるアクリレート（またはメタクリレート）のアルキルエステルを用いることが好ましい。前記アルキル（メタ）アクリレートは、アルキル基が長鎖形態になると粘着剤の接着力が低くなるため、高温下で接着力を維持するためには、アルキル基の炭素数２〜８の範囲で選択するのが好ましい。具体的には、ブチル（メタ）アクリレート、２−エチルヘキシル（メタ）アクリレート、エチル（メタ）アクリレート、メチル（メタ）アクリレート、ｎ−プロピル（メタ）アクリレート、イソプロピル（メタ）アクリレート、ｔ−ブチル（メタ）アクリレート、ペンチル（メタ）アクリレート、ｎ−オクチル（メタ）アクリレートまたはイソノニル（メタ）アクリレートなどを用いることができる。
【００２９】
また、粘着剤のガラス転移温度を調節したりまたはその他の機能特性を付与するために単量体を用いることができ、好ましい単量体としては、アクリロニトリル、スチレン、グリシジル（メタ）アクリレート、またはビニルアセテートなどがある。
【００３０】
前記水酸基を有するビニル系単量体は、多官能性イソシアネート架橋剤と反応して、高温時に粘着剤の凝集破壊が起こらないように化学結合による接着力を付与する成分であって、前記アクリル系重合体１００重量部に対して、０．１〜１０重量部含まれるのが好ましい。その含有量が０．１重量部未満であると、高温時に凝集破壊が起こりやすく、１０重量部を超えると、高温流動特性が減少するという問題がある。
【００３１】
前記水酸基を有するビニル系単量体としては、２−ヒドロキシエチル（メタ）アクリレート、２−ヒドロキシプロピル（メタ）アクリレート、２−ヒドロキシエチレングリコール（メタ）アクリレートまたは２−ヒドロキシプロピレングリコール（メタ）アクリレートなどを用いることができる。
【００３２】
本発明に用いられる多官能性イソシアネート架橋剤は、前記アクリル系重合体１００重量部に対して、０．０１〜１０重量部含まれるのが好ましい。その含有量が０．０１重量部未満であると、含有量が少ないために架橋反応がほとんど起こらず、１０重量部を超えると、架橋反応が過剰に進行して層間の剥離が起こるなど、むしろ耐久性が低下する。
【００３３】
前記多官能性イソシアネート架橋剤は、架橋構造の形成を通じて高温時に粘着剤の接着力を維持させ、接着信頼性を向上させる役割を果たす。その例としては、トリレンジイソシアネート、ジフェニルメタンジイソシアネート、ヘキサメチレンジイソシアネート、またはトリレンジイソシアネートのトリメチロールプロパン付加物などを用いることができる。多官能性イソシアネート架橋剤は、粘着層形成時にイソシアネート官能基の架橋反応が起こらないので、均一なコーティング作業を可能にする。また、コーティング作業の後に乾燥および熟成過程を経ることによって架橋構造が形成され、接着力が向上した粘着層を得ることができる。このとき、粘着剤の強い接着力により、粘着剤品の粘着物性および切断作業性（cuttability）が向上するようになる。
【００３４】
また、接着耐久性を向上させるためにシランカップリング剤を添加することができる。シランカップリング剤は時間と熱によって粘着力を増加させ、高温多湿状態での起泡や剥離を予防して耐久信頼性を増加させる役割を果たす。前記シランカップリング剤は前記アクリル系共重合体１００重量部に対して、０．０１〜１０重量部含まれるのが好ましく、その含有量が０．０１重量部未満であると、時間と熱による粘着力増加が微々たるものとなり、１０重量部を超えると、過剰使用によりむしろ起泡や剥離が発生して、耐久信頼性が低下するという問題がある。
【００３５】
前記シランカップリング剤としては、β−（３，４−エポキシシクロヘキシル）エチルトリメトキシシラン、γ−グリシドキシプロピルトリメトキシシラン、γ−グリシドキシプロピルメチルジエトキシシランまたはγ−グリシドキシプロピルトリエトキシシランなどを用いることができる。
【００３６】
その他にも、粘着性能を調節するために用いる粘着性付与樹脂１〜１００重量部を添加することができる。前記成分を過剰に用いると粘着剤の接着力を減少させるおそれがあるので、適切な量で用いるのがよい。前記粘着性付与樹脂としては、（水和）ヒドロカーボン係樹脂、（水和）ロジン樹脂、（水和）ロジンエステル樹脂、（水和）テルペン樹脂、（水和）テルペンフェノル樹脂、重合ロジン樹脂または重合ロジンエステル樹脂などを用いることができる。
【００３７】
本発明において、前記アクリル系共重合体は、溶液重合法、光重合法、バルク重合法、懸濁重合法、エマルジョン重合法などの重合方法で製造することができ、とくに溶液重合するのが好ましく、重合温度は５０〜１４０℃であり、単量体が均一に混合された状態で開始剤を添加するのがよい。
【００３８】
本発明による電磁波遮蔽フィルム用アクリル系粘着剤樹脂の架橋密度は１〜９５％であるのが好ましい。
【００３９】
本発明の電磁波遮蔽フィルム用アクリル系粘着剤樹脂組成物は、周知の適切な光開始剤を選択して、光重合硬化方法によって製造することもできる。本発明のアクリル系粘着剤樹脂組成物は、高機能性ディスプレイ装置を含む光特性調節を目的として用いられる偏光板、光機能付加フィルム、光調節フィルムなどの合板に用いることができ、工業用シート、とくに反射シート、構造用粘着シート、写真用粘着シート、車線表示用粘着シート、光学用粘着剤品、電子部品用粘着剤など、用途に制限なく用いることができる。
【００４０】
本発明の電磁波遮蔽フィルム用アクリル系粘着組成物を使用して透明化を行う場合、コーティング性を向上させるために、アクリル系粘着組成物を有機溶媒に希釈してコーティングするのが好ましい。
【００４１】
この時に添加される架橋剤には多官能性架橋剤が好ましく、イソシアネート架橋剤、エポキシ系架橋剤、アジリジン系架橋剤または金属キレート系架橋剤がより好ましい。前記イソシアネート架橋剤としては、トリレンジイソシアネート、ジフェニルメタンイソシアネート、ヘキサメチレンジイソシアネートなどがあげられる。
【００４２】
前記多官能性架橋剤は、アクリル系粘着層の形成段階で架橋剤の官能基架橋反応がほとんど起こらないので、均一なコーティング作業が可能である。また、コーティング作業の後、乾燥および熟成過程を経ることによって架橋構造が形成され、弾性もあり、接着力の強い粘着層を得ることができる。このとき、粘着組成物の強い接着力によって粘着剤品の耐久信頼性、粘着物性、切断作業性などが向上する。
【００４３】
また、架橋剤を使用せず、ＵＶまたはＥＢなどを使用して公知の架橋方法を用いることもできる。
【００４４】
本発明の電磁波遮蔽フィルム用アクリル系粘着組成物には、必要に応じて近赤外線吸収剤、エポキシ樹脂、硬化剤、シランカップリング剤、可塑剤、紫外線安定剤、酸化防止剤、染料、補強剤、充填剤などを、さらに含ませることができる。
【００４５】
前記本発明の電磁波遮蔽フィルム用粘着組成物を使用して透明化工程を行った後の電磁波遮蔽フィルムの耐久性を評価する方法としては、８０℃の高温で５００時間露出させたり、６０℃、相対湿度９０％で５００時間露出させて露出前後の電磁波遮蔽フィルムの透過率変化を測定して耐久性を評価する方法がある。透過率変化の大きいほど耐久性が低くなる。
【００４６】
酸性基を有するアクリル系共重合体を使用して製造した粘着剤で透明化工程を進行すると、残留酸性基によって銅が酸化し、これにより青色光が発生して電磁波遮蔽フィルムの透過率が著しく低下して、電磁波遮蔽フィルムの耐久性が低下する。
【００４７】
しかし、本発明では、電磁波遮蔽フィルムの透明化方法として、電磁波遮蔽フィルム用粘着組成物を使用して架橋反応させて空気層を除去するので、透明化方法が簡単であり、また、粘着組成物として酸性基を有さないアクリル単量体を用いるので、架橋反応の後に残留酸性基が存在せず、銅の酸化が防止される。したがって、高温や多湿の条件でも電磁波遮蔽フィルムの透過率変化が少ないので、耐久性が優れている。
【００４８】
本発明はまた、銅箔３３／黒画面３４／接着剤３５／透明基材３６が積層された電磁波遮蔽フィルムの透明基材３６の下部に、強化ガラス３７、色補正層３８、近赤外線遮蔽層３９を積層し、この近赤外線遮蔽層３９下部および粘着剤３２層上部に反射防止フィルム４０を積層して製造されたプラズマディスプレイパネル電磁波遮蔽フィルターを提供する。ここで、前記反射防止フィルム４０下部に透明基材３１をさらに積層することもできる。
【００４９】
本発明の電磁波遮蔽フィルター用粘着組成物において、酸性基を有さず、水酸基を有するビニル系単量体を用いるので、電磁波遮蔽フィルターの透過率が低下するような高温多湿下でも銅の酸化を防ぐことができ、そしてプラズマディスプレイパネルの耐久性を向上させることができる。
【００５０】
以下、本発明を実施例および比較例を通じて詳細に説明する。しかし、以下の実施例および比較例は本発明の理解のためのみのものであり、本発明は以下の実施例によって制限されない。
【００５１】
実施例１
（アクリル系共重合体の製造）
窒素ガスを還流し、温度調節が容易であるように冷却装置を設置した１０００ｃｃ反応器に、ｎ−ブチルアクリレート（ＢＡ）９８重量部、２−ヒドロキシエチル（メタ）アクリレート（２−ＨＥＭＡ）２重量部からなる単量体混合物を投入した。ついで、溶剤としてエチルアセテート（ＥＡｃ）１００重量部を投入した。次いで、酸素を除去するために窒素ガスで２０分間浄化（purge）した後、６０℃に維持した。反応開始剤としてエチルアセテートに５０％の濃度に希釈したアゾビスイソブチロニトリル（ＡＩＢＮ）０．０３重量部を投入した。これを８時間反応させて、分子量（ポリスチレン標準サンプルを使用して測定）が１，５００Ｋであるアクリル系共重合体（ＰＡ−１）を製造した。
【００５２】
（アクリル系粘着組成物の製造）
前記製造したアクリル系共重合体（ＰＡ−１）１００重量部に、多官能性イソシアネート架橋剤としてトリメチロールプロパンのトリレンジイソシアネート付加物（ＴＤＩ−１）１．５重量部を、エチルアセテート溶液に１０重量％に希釈して投入した。得られた混合物をコーティング性を考慮して、適切な濃度に希釈して均一に混合した。ついで、３８μｍ厚さの離型フィルム上にコーティングし、乾燥させて、３０μｍの均一な粘着層を製造した。
【００５３】
前記製造した粘着層を使用して、電磁波遮蔽フィルムの透明化を実施した。
【００５４】
実施例２
２−ヒドロキシエチル（メタ）アクリレート（２−ＨＥＭＡ）の代わりに２−ヒドロキシプロピル（メタ）アクリレートを使用したことを除いては、実施例１と同一の方法で実施した。
【００５５】
実施例３
（アクリル系共重合体の製造）
単量体としてｎ−ブチルアクリレート（ＢＡ）９４重量部および２−ヒドロキシエチル（メタ）アクリレート（２−ＨＥＭＡ）６重量部からなる単量体混合物、ならびに反応開始剤としてエチルアセテートに５０％の濃度に希釈したアゾビスイソブチロニトリル（ＡＩＢＮ）０．０４重量部を使用したことを除いては、実施例１と同一の方法を実施して、分子量（ポリスチレン標準サンプルを使用して測定）が１，０００Ｋであるアクリル系共重合体（ＰＡ−２）を製造した。
【００５６】
（アクリル系粘着組成物の製造）
アクリル系共重合体として前記製造したＰＡ−２を使用したことを除いては、実施例１と同一の方法で実施した。
【００５７】
比較例１
（アクリル系共重合体の製造）
窒素ガスを還流し、温度調節が容易であるように冷却装置を設置した１０００ｃｃの反応器に、ｎ−ブチルアクリレート（ＢＡ）９４重量部およびアクリレート（酢酸）６重量部からなる単量体混合物を投入した。ついで、溶剤としてエチルアセテート（ＥＡｃ）１００重量部を投入した。酸素を除去するために窒素ガスで２０分間浄化した後、温度を６０℃に維持した。ついで、これを均一にした後、反応開始剤としてエチルアセテートに５０％の濃度に希釈したアゾビスイソブチロニトリル（ＡＩＢＮ）０．０４重量部を投入した。これを８時間反応させて、分子量（ポリスチレン標準サンプルを使用して測定）が１，０００Ｋであるアクリル系共重合体（ＰＡ−３）を製造した。
【００５８】
（アクリル系粘着組成物の製造）
前記製造したアクリル系共重合体（ＰＡ−３）１００重量部に対して、多官能性イソシアネート架橋剤としてトリメチロールプロパンのトリレンジイソシアネート付加物（ＴＤＩ−１）１．５重量部をエチルアセテート溶液に１０重量％に希釈して投入した。得られた混合物を、コーティング性を考慮して適正の濃度に希釈して均一に混合した。ついで、３８μｍ厚さの離型フィルムにコーティングして乾燥させて、３０μｍの均一な粘着層を製造した。
【００５９】
前記製造した粘着剤層を使用して電磁波遮蔽フィルムの透明化作業を実施した。
【００６０】
（耐久性評価）
前記実施例１〜３および比較例１で製造したそれぞれの粘着組成物を電磁波遮蔽フィルム上で処理して透明化作業を行った後、３００ｎｍ〜９００ｎｍ波長での透過率を測定し、６０℃の温度および相対湿度９０％の条件で５００時間露出した後に透過率を再測定して、その透過率測定結果を図４ａ〜図４ｄに示した。そのなかでも、とくに６８０ｎｍでの透過度変化を測定し、その結果を下記表１に示した。
【００６１】
【表１】
2006516357.tif 000002
【００６２】
図４ａ〜図４ｄおよび前記表１に示されているように、酸性基を含まない実施例１〜３のアクリル系粘着組成物を使用して透明化した電磁波遮蔽フィルムの透過率は、露出前後でほとんど差がないが、酸性基（−ＣＯＯＨ）を有するアクリル酸を含む比較例１の粘着組成物で透明化した電磁波遮蔽フィルムの透過率は、露出前後で９．２％差が出た。
【００６３】
この結果から、本発明の酸性基を有しないアクリル系接着組成物を使用して透明化を実施した場合、銅箔における銅の酸化が抑制されることが分かる。そのため、高温多湿の条件下でさえも、透過率の変化が少なく、これにより、耐久性が優れることが分かる。
本発明を、好ましい実施形態を参照しながら詳細に説明してきたが、添付の特許請求の範囲に示したような本発明の精神および範囲から逸脱することなく、種々の置換および変更がなされ得ることは当業者に理解される。
【図面の簡単な説明】
【００６４】
【図１】プラズマディスプレイパネルの構造を示した図である。
【図２】透明化前後の電磁派遮蔽フィルムの断面図である。
【図３】プラズマディスプレイパネルの電磁波遮蔽フィルターの断面図である。
【図４】実施例１〜３および比較例１での耐久性試験前後の透過率測定結果を示す図である。
【符号の説明】
【００６５】
１１  ケース
１２  駆動回路基板
１３  パネル組立体
１４  電磁派遮蔽フィルター
１５  カバー
２１、３１  透明基材
２２、３２  粘着層
２３、３３  銅箔層
２４、３４  黒画面
２５、３５  接着剤
２６、３６  透明基材
２７、３７  強化ガラス
３８  色補正層
３９  近赤外線遮蔽層
４０  反射防止フィルム
【国際調査報告】
2006516357.tif 000003
2006516357.tif 000004